СПОСОБ ПОЛУЧЕНИЯ ЦЕОЛИТА ZSM-5 С ИСПОЛЬЗОВАНИЕМ НАНОКРИСТАЛЛИЧЕСКИХ ЗАТРАВОК ZSM-5

1. Способ получения цеолита ZSM-5, включающий:
получение нанокристаллической затравки ZSM-5 с размером частиц 70~300 нм;
добавление нанокристаллической затравки ZSM-5 в маточный раствор, включающий в себя водо-растворимое стекло в качестве источника диоксида кремния, источник оксида алюминия, нейтрализатор и воду, для получения реакционной смеси; и
выдерживание реакционной смеси при температуре 150~200°С для кристаллизации реакционной смеси.
2
X
2
3
Y
2
100
2
Z
2. Способ получения ZSM-5 по п.1, отличающийся тем, что маточный раствор имеет состав, описываемый формулой [NaO][AlO][SiO][HO], где Х находится в диапазоне 10~26,Y находится в диапазоне 0,2~5, a Z находится в диапазоне 2500~4000.
3. Способ получения ZSM-5 по п.1, отличающийся тем, что в реакцию включается нанокристаллическая затравка ZSM-5 в количестве 0,1~6% вес. от количества реакционной смеси.
4. Способ получения ZSM-5 по п.1, отличающийся тем, что в качестве источника оксида алюминия выбирают один или несколько реагентов из следующих: алюминат натрия, нитрат алюминия, хлорид алюминия, ацетат алюминия, сульфат алюминия, изопропоксид алюминия и ацетилацетонат алюминия.
5. Способ получения ZSM-5 по п.1, отличающийся тем, что в качестве нейтрализатора выбирают любой реагент из следующих: соляная кислота, азотная кислота, фосфорная кислота, серная кислота и сульфат алюминия.
6. Способ получения ZSM-5 по п.1, отличающийся тем, что кристаллизация реакционной смеси проводится в течение 12~72 ч.